"電解質によって隔てられた陰極と陽極とを含むバッテリにおいて、前記陰極が、リチウムおよびリチウム合金から選択された金属材料の薄膜によって構成され、前記陽極が集電装置上の多孔性炭素材料の薄膜を含み、前記電解質が、溶媒中のリチウム塩の溶液である、バッテリを作製するための方法が、前記陽極と、前記電解質と、前記陰極を形成することを意図された金属材料の薄膜とを作製する工程と、前記陽極と、前記電解質と、金属材料の前記薄膜とを組み立てる工程とを含む方法において、金属材料の前記薄膜をSO2を含有するガス雰囲気に暴露する工程を有する工程を含むことを特徴とする、方法。金属材料の前記薄膜が10~500μmの厚さを有することを特徴とする、請求項1に記載の方法。前記金属材料が、Li-Al、Li-Mg、Li-Al-Mg、Li-Zn、またはLi-Si合金、および窒化リチウムから選択されるリチウム少なくとも90質量を含有するリチウム合金によって構成されることを特徴とする、請求項1に記載の方法。前記ガス雰囲気が、SO2および任意選択で不活性ガスを含有することを特徴とする、請求項1に記載の方法。前記ガス雰囲気が、処理される金属材料の表面積1cm2当たり少なくとも0.1cm3のSO2を含有することを特徴とする、請求項1に記載の方法。前記ガス雰囲気が、金属材料1cm2当たり1~10cm3を含有することを特徴とする、請求項5に記載の方法。前記金属材料が、15°C~30°Cの温度のSO2で処理されることを特徴とする、請求項1に記載の方法。前記陰極を形成することを意図された金属材料の前記薄膜が、無水筐体内で前記バッテリの他の構成要素と一緒に組み立てられる前にSO2で処理されることを特徴とする、請求項1に記載の方法。金属材料の前記薄膜が、前記陽極および前記電解質と一緒に組み立てられた後にSO2で処理されることを特徴とする、請求項1に記載の方法。金属材料の前記薄膜が、前記陽極を形成する薄膜と前記電解質を形成する薄膜とのその組立の間および後にSO2で処理されることを特徴とする、請求項1に記載の方法。金属材料の前記薄膜、前記電解質を形成する前記薄膜および前記陽極を形成する前記薄膜が、デバイスの入り口におよびデバイス内にSO2雰囲気を維持する、それらが中で組み立てられるデバイス内を通過させられることを特徴とする、請求項10に記載の方法。金属材料の前記薄膜が、圧延されてその最終厚さがもたらされ、圧延機の出口においてSO2雰囲気に暴露され、次に、SO2雰囲気中で前記電解質を形成する前記薄膜および前記陽極を形成する前記薄膜と一緒に同時圧延されることを特徴とする、請求項11に記載の方法。電解質によって隔てられた陰極と陽極とを含むバッテリであって、前記陽極が、集電装置上の多孔性炭素材料を含み、前記電解質が、溶媒中のリチウム塩の溶液であり、前記陰極が、リチウムおよびリチウム合金から選択される金属材料の薄膜によって構成されるバッテリにおいて、前記電解質に面している前記陰極の表面が、Li2Sおよび/またはLi2S2O4、ならびに任意選択でLi2OおよびLi2CO3を含有する不動態化層を支持し、硫黄含有量が、前記不動態化層の厚みにおいて金属材料の前記薄膜と接触している面から前記電解質と接触している面へと増加することを特徴とするバッテリ。前記多孔性炭素材料が、10m2/gを超える比表面積を有する炭素であることを特徴とする、請求項13に記載のバッテリ。前記多孔性炭素材料が、ポリマーバインダー、電子導電剤、または両方をさらに含有することを特徴とする、請求項13に記載のバッテリ。前記多孔性炭素材料が、MnO2、CoO2、およびV2O5酸化物、ならびにPd、PtおよびRh金属から選択される、少なくとも1つの触媒を含有することを特徴とする、請求項13に記載のバッテリ。前記電解質が、極性非プロトン性液体溶媒中またはイオン性液体中のリチウム塩の溶液であることを特徴とする、請求項13に記載のバッテリ。前記電解質が、溶媒和ポリマー中のリチウム塩の固溶体であることを特徴とする、請求項13に記載のバッテリ。極性ポリマーが、3つまたは4つの分岐を有するポリエーテルであることを特徴とする、請求項18に記載のバッテリ。前記固溶体が、イオン性液体をさらに含有することを特徴とする、請求項18に記載のバッテリ。ポリマー電解質が少なくとも1つの無機酸化物を含有することを特徴とする、請求項18に記載のバッテリ。前記イオン性液体が、1-エチル-3-メチルイミダゾリウムビストリフルオロメタンスルホニルイミド、ピリジニウムフルオロスルホニルイミド、N-ブチル-N-メチルピロリジニウムビスフルオロスルホニルイミド、N-プロピル-N-メチルピロリジニウムビスフルオロスルホニルイミド、N-ブチル-N-メチルピロリジニウムビストリフルオロメタンスルホニルイミド、N-プロピル-N-メチルピロリジニウムビストリフルオロメタンスルホニルイミド、1-オクチルピリジニウムビストリフルオロメタンスルホニルイミド、1-オクチル-2-メチルピリジニウムビストリフルオロメタンスルホニルイミド、l-オクチル-4-メチルピリジニウムビストリフルオロメタンスルホニルイミドから選択される疎水性イオン性液体であることを特徴とする、請求項17または20に記載のバッテリ。前記電解質の前記溶媒が、非プロトン性液体溶媒と、硫黄、窒素、酸素およびフッ素から選択される少なくとも1つのヘテロ原子を含有する単位を含む極性ポリマーとの混合物によって構成されることを特徴とする、請求項13に記載のバッテリ。前記電解質がセラミックによって構成されることを特徴とする、請求項13に記載のバッテリ。本発明の目的は、容量の損失が先行技術のリチウム空気バッテリの場合よりも低いリチウム空気バッテリ、および前記バッテリを作製するための方法を提供することである。リチウム空気バッテリと呼ばれる本発明によるバッテリは、電解質によって隔てられた陰極と陽極とを含む。陰極は、リチウムおよびリチウム合金から選択される金属材料の薄膜によって構成される。陽極は、集電装置上の多孔性炭素材料の薄膜を含み、電解質は、溶媒中のリチウム塩の溶液である。電解質に面している陰極の表面が、Li2Sおよび/またはLi2S2O4および任意選択でLi2OおよびLi2CO3を本質的に含有する不動態化層を支持し、硫黄含有量が、前記不動態化層の厚みにおいて金属材料の薄膜と接触している面から電解質と接触している面へと増加することを特徴とする。Sの存在がTEM分析によって観察される。Li2OおよびLi2CO3の任意選択の存在がXPS分析によって観察される。電解質によって隔てられた陰極と陽極とを含むバッテリにおいて、陰極が、リチウムおよびリチウム合金から選択される金属材料の薄膜によって構成され、陽極が集電装置上の多孔性炭素材料の薄膜を含み、電解質が、溶媒中のリチウム塩の溶液であるバッテリを作製するための本発明の方法が、陽極と、電解質と、陰極を形成することを意図された金属材料の薄膜とを作製する工程と、陽極と、電解質と、金属材料の薄膜とを組み立てる工程とを有する。それは、金属材料の薄膜をSO2を含有するガス雰囲気に暴露する工程を有する工程を含むことを特徴とする。本発明によるリチウム空気バッテリにおいて、リチウムによってまたはリチウム少なくとも90質量を含有するリチウム合金によって構成された金属材料の薄膜を用いて陰極を作製する。前記金属材料の薄膜は好ましくは10~500μmの厚さを有する。リチウム合金は、例えばLi-Al、Li-Mg、Li-Al-Mg、Li-Zn、もしくはLi-Si合金、または窒化リチウムであってもよい。SO2で処理後、リチウムまたはリチウム合金薄膜は、その表面上にLi2Sおよび/またはLi2S2O4ならびに任意選択でLi2OおよびLi2CO3を本質的に含有する不動態化層を支持し、硫黄含有量が、前記不動態化層の厚みにおいて金属材料の薄膜と接触している面から電解質と接触している面へと増加する。本発明によるリチウム空気バッテリの陰極を形成することを意図された金属材料の薄膜の処理は、金属材料の薄膜を、SO2を含有するガス混合物と接触させることによって行われる。前記ガス雰囲気は本質的にSO2を含有し、残余は不活性ガス、具体的には窒素によって構成されている。好ましくは、処理される金属材料の薄膜を囲むガス雰囲気は、処理される金属リチウムまたはリチウム合金の表面積1cm2当たり少なくとも0.1cm3のSO2を含有し、SO2とリチウムとの反応速度は前記雰囲気中のSO2含有量によって増加すると理解される。金属1cm2当たり1~10cm3の含有量が特に有利である。金属材料は、0°C~120°Cの温度のSO2で処理される。それは室温、具体的には15°C~30°Cで実施されるのが有利である。金属材料とSO2を含有するガス混合物との間の接触は、1nm~1μmの厚さを有する不動態化層を得るために十分な間、維持される。この時間は本質的に、反応が行われる温度、およびガス混合物のSO2含有量に依存する。SO2含有量および温度が決められる時に時間を決めることは当業者の範囲内である。第1の実施形態において、本発明によるリチウム空気バッテリの陰極を形成することを意図された金属材料の薄膜は、バッテリの他の構成要素と一緒に組み立てられる前にSO2で処理される。次に、薄膜は無水筐体内で処理され、処理後に得られた薄膜は、無水雰囲気中で保管および特にバッテリの組立の間使用されなければならない。第2の実施形態において、金属材料の薄膜は、陽極および電解質と一緒に組み立てられた後にSO2で処理される。この第2の実施形態において、金属材料の薄膜、電解質の薄膜および陽極が組み立てられ、組立体は、電流の入力および出力のための手段、およびガス雰囲気を導入するための手段を含むパウチ内に置かれ、パウチが封止され、SO2を含有するガス混合物がその中に注入され、維持される。次に、ガス混合物を導入するための手段が外され、パウチが再び封止される。パウチは、交互のプラスチック薄膜および金属薄膜を含むシートによって構成された金属-プラスチックパウチと呼ばれる柔軟なパウチであってもよい。ボタン電池と呼ばれるバッテリのために、パウチは、第一に、穿孔を有し且つ陽極を形成する外面と結合されたベースと、および第二に、陰極を形成するカバーとを含む金属カプセルである。第3の実施形態によって、連続したバッテリを金属材料の薄膜、電解質を形成する薄膜および陽極を形成する薄膜から作るために、前記薄膜をそれらが中で組み立てられるデバイス内および前記デバイスの入り口のSO2を含有するガス雰囲気中を通過させる。金属材料の薄膜は、陽極を形成する薄膜と電解質を形成する薄膜とのその組立の前および間にそれによって処理される。SO2雰囲気下での同時圧延による方法は、連続したバッテリの構成部品を組み立てるために特に有益である。この手順において、金属材料の薄膜が、圧延されてその最終厚さがもたらされ、それが圧延機の出口においてSO2雰囲気に暴露され、次にSO2雰囲気中で、電解質を形成する薄膜および陽極を形成する薄膜と一緒に同時圧延される。陰極を形成することを意図された金属材料がリチウムであるとき、この手順は特に有利である。リチウムは酸素に非常に感受性であり、その結果、不動態化層が無いシャープなリチウム薄膜は獲得および保存が非常に難しい。リチウム薄膜は、本質的にLi2O、Li2CO3および任意選択でLiOHによって構成された天然の不動態化層と呼ばれる不動態化層をその表面上に支持し、この不動態化層は、リチウム薄膜が陰極として使用されるバッテリの容量に有害な効果を有する。天然の不動態化層を含むリチウム薄膜の圧延は、前記不動態化層を除去する効果を有する。圧延がSO2雰囲気中で行われるとき、または圧延されたリチウム薄膜が、圧延機を出てすぐにSO2雰囲気に入るとき、Li2OまたはLi2CO3の形成を阻止するかまたは少なくとも実質的に制限する硫黄化合物Li2SおよびLi2SO4が圧延されたリチウム薄膜の表面上に形成される。全ての場合において、リチウム薄膜と接触している不動態化層の面は、電解質と接触している面ほど硫黄化合物が豊富ではない。したがって、同時圧延によってSO2雰囲気下で陰極薄膜、電解質薄膜および陽極薄膜を組み立てる工程を有する方法は、特に、アノード薄膜がリチウム薄膜であるとき、特に有利である。上述の様々な実施形態において、得られたバッテリは容易に作動する。本発明によるリチウム空気バッテリの陽極は、集電装置上に堆積された、好ましくは10m2/g超、より詳しくは1000m2/g超の高い比表面積を有する炭素を含む多孔性材料によって構成される。具体的には、KetjenBlack登録商標またはShawinigan登録商標Blackとして販売されているカーボンブラックを使用することができる。陽極の材料は、ポリマーバインダーをさらに含有してもよい。バインダーは、電解質溶媒として使用され得るポリマー、例えばエチレンオキシドホモポリマーおよびエチレンオキシドコポリマーから選択される溶媒和ポリマーであってもよい。また、バインダーは、非溶媒和ポリマー、例えばスチレンブタジエンコポリマー、またはフッ素化ポリマー、例えばポリフルオロビニリデンPVDF、ポリヘキサフルオロプロピレンHPP、PVDF-HFPコポリマー、またはポリテトラフルオロエチレンPTFEであり得る。また、多孔性材料は、電子導電剤を含有してもよく、それは陽極の母材のために使用される多孔性炭素の電子導電率よりも高い電子導電率を有する炭素材料であってもよい。この電子導電剤は、天然または合成黒鉛、炭素ナノチューブ、炭素繊維、特に、VGCF登録商標と呼ばれる繊維から選択されてもよい。好ましくは、陽極を作製する目的で多孔性材料が作製されるとき、O2→O22-反応を触媒することができる化合物が炭素に添加される。触媒の例として、金属酸化物、特にMnO2、CoO2、V2O5、および金属、特にPd、PtおよびRhまたはそれらの混合物が挙げられる。リチウム空気バッテリの陽極を形成することを意図された材料は、高い比表面積を有する炭素材料60~99、ポリマーバインダー0~25、電子導電剤0~10を含む。前記材料はさらに、触媒を好ましくは0.1~10含有する。本発明によるリチウム空気バッテリの電解質は、ポリマーの添加によって任意選択でゲル化された液体溶媒に溶かされた、または任意選択で可塑化されたポリマー溶媒に溶かされたリチウム塩によって構成される。電解質のために使用されるリチウム塩は、リチウムバッテリおよびリチウムイオンを使用するバッテリにおいて慣例的に使用されるリチウム塩のなかから選択されてもよい。例として以下が挙げられる。アニオンBr-、ClO4-、およびAsF6-、ならびに式RFSO3-、RFSO22N-、RFSO23C-、C6H6-xCOCF3SO22C-xまたはC6H6-xSO2CF3SO22C-xl≦x≦4であり、RFがF、好ましくは1~5個の炭素原子を有するペルフルオロアルキル基または好ましくは5~12個の炭素原子を有するペルフルオロアリール基を表わすの一つに相当するアニオンによって構成された群から選択される非局在化された電荷を有するアニオンのリチウム塩。具体的にはFSO22N-Li、CF3SO22N-Li、およびCF3SO3-Liが挙げられる。液体電解質は、極性非プロトン性溶媒またはイオン性液体であってもよい液体溶媒にリチウム塩を溶解することによって得られる。この場合、液体電解質を含浸させた多孔性セパレーターが好ましくは使用される。従来の方法において、セパレーターはポリエチレンまたはポリプロピレン薄膜であってもよい。極性非プロトン性溶媒は、直鎖エーテルおよび環状エーテル、エステル、ニトリル、ニトレート誘導体、アミド、スルホン、スルホラン、アルキルスルファミドおよび部分的にハロゲン化された炭化水素によって構成された群から特に選択されてもよい。特に好ましい溶媒は、ジエチルエーテル、ジメトキシエタン、グライム、テトラヒドロフラン、ジオキサン、ジメチル-テトラヒドロフラン、メチルまたはエチルホルメート、プロピレンまたはエチレンカーボネート、アルキルカーボネート特にジメチルカーボネート、ジエチルカーボネートおよびメチルプロピルカーボネート、ブチロラクトン、アセトニトリル、ベンゾニトリル、ニトロメタン、ニトロベンゼン、ジメチルホルムアミド、ジエチル-ホルムアミド、N-メチルピロリドン、ジメチルスルホン、テトラメチレンスルホンおよび5~10個の炭素原子を有するテトラアルキルスルホンアミドである。液体溶媒はイオン性液体によって構成されてもよい。イオン性液体は、アニオンおよびそれらの電荷を相殺するカチオンだけを含有し、且つバッテリの作動温度において液体である化合物であると理解される。特に、以下を有する塩が挙げられる。-アンモニウム、ホスホニウム、スルホニウム、ヨードニウム、ピリジニウム、ピラゾリウム、アセトアミジニウム、オキサゾリウム、チアゾリウム、ピロロジニウム、ピペリジニウム、イミダゾリウム、またはグアニジニウムカチオン、および-以下から選択されるアニオン、Cl、Br、I、NCN2-、CCN3-、[C2O42B]-アニオン、少なくとも1つのアルキルまたはペルフルオロアルキル基を有するスルホネート、スルフィネート、ホスフィネート、またはホスホネートアニオン,BF4-およびPF6-アニオンF原子の少なくとも1個が任意選択でフルオロアルキル基によって置換される、フルオロアルキルカーボネート、フルオロアルキルスルホネート、ビスフルオロスルホニルイミド、ビストリフルオロアルキルスルホニルイミド、ビストリフルオロアルキルスルホニルメチド、トリストリフルオロアルキルスルホニルメチド、およびペルフルオロアルキルマロノニトリルから誘導されたアニオン。疎水性イオン性液体が特に好ましい。例として、以下の化合物が挙げられる。-1-エチル-3-メチルイミダゾリウムビス-トリフルオロメタン-スルホニルイミドEMI-TFSI、-ピリジニウムフルオロスルホニルイミド、-N-ブチル-N-メチルピロリジニウムビスフルオロスルホニルイミドPYR14FSI、-N-プロピル-N-メチルピロリジニウムビスフルオロスルホニルイミドPYR13FSI、-N-ブチル-N-メチルピロリジニウムビストリフルオロメタンスルホニルイミドPYR14TFSI、-N-プロピル-N-メチルピロリジニウムビストリフルオロメタンスルホニルイミドPYR13TFSI、-1-オクチルピリジニウムビストリフルオロメタンスルホニルイミド[OPYR]-TFSI-、-1-オクチル-2-メチルピリジニウムビストリフルオロメタンスルホニルイミド[2MOPYR]-TFSI-、-1-オクチル-4-メチルピリジニウムビストリフルオロ-メタンスルホニルイミド[4MOPYR]-TFSI-。液体電解質は好ましくは、リチウム塩含有量が0.1~2.5モル/Lである溶液である。ポリマー電解質は、リチウム塩を溶媒和ポリマーに溶解することによって得られる。溶媒和ポリマーは、グラフトされたイオン性基を有するかまたは有しない、架橋されるかまたはされないポリマーであってもよい。溶媒和ポリマーは、硫黄、酸素、窒素およびフッ素から選択される少なくとも1つのヘテロ原子を含有する溶媒和反復単位を含有するポリマーである。溶媒和ポリマーの例として、以下が挙げられる。すなわち、直鎖、くし形もしくはブロック構造を有し、網目構造を形成するかもしく形成しない、ポリエチレンオキシドをベースとしたポリエーテル、またはエチレンオキシドもしくはプロピレンオキシドもしくはアリルグリシジルエーテル単位、ポリホスファゼン、イソシアネートによって架橋されたポリエチレングリコールをベースとした架橋網目構造もしくは架橋され得る基の導入を可能にする基を有する重縮合によって得られた網目構造を含有するコポリマー。また、いくつかのブロックが酸化還元性を有する機能を有するブロックコポリマーも挙げられる。もちろん、上記のリストは制限的ではなく、溶媒和性質を有する全てのポリマーを用いてもよい。ポリエーテルが特に好ましい。ポリマー電解質において、リチウム塩の比率は好ましくは、溶媒和単位/Li原子のモル比が10~40であるように選択され、溶媒和単位は、前に定義されたように、硫黄、酸素、窒素およびフッ素から選択される少なくとも1つのヘテロ原子を含有する溶媒和反復単位を指すと理解される。溶媒和ポリマーがポリエチレンオキシドであるとき、O/Liモル比は好ましくは10~40である。電解質中の溶媒和ポリマーの存在はアノードのリチウムと水との反応すなわちLiOHの形成を著しく制限し、それは例えば、リチウム空気バッテリを囲みその作動のために必要な酸素を供給する雰囲気から生じる。ポリマーは、任意選択で、液体電解質を調製するために使用されてもよい液体溶媒から選択される液体溶媒を添加することによって可塑化されてもよい。ポリマー電解質が、可塑剤として作用する液体溶媒を含有するとき、液体溶媒の含有量は好ましくは10質量未満である。主溶媒としてまたはポリマー溶媒のための可塑剤としてリチウムバッテリの電解質中に疎水性イオン性液体が存在することによって、水が金属リチウムと接触するのを阻止する。ポリマー/イオン性液体の組み合わせは、金属リチウムがLiOH、Li2OまたはLi2CO3に変換するのを防ぐ。バッテリが乾燥空気雰囲気中または湿り空気雰囲気中で作動するという事実とは無関係に、この性質は、初期インピーダンスの実質的な低減、初期容量の増加およびサイクル経過中の容量の保存につながる。電解質の溶媒は、さらに、上に記載された非プロトン性液体溶媒から選択される非プロトン性液体溶媒と硫黄、窒素、酸素およびフッ素から選択される少なくとも1つのヘテロ原子を含有する単位を含む極性ポリマーとの混合物によって構成されてもよい。このような極性ポリマーの例として、アクリロニトリル、フッ化ビニリデン、N-ビニルピロリドンまたはメチルメタクリレートから誘導された単位を主に含有するポリマーが挙げられる。溶媒中の非プロトン性液体の比率は、1可塑化されたポリマーに相当するから99ゲル化された液体に相当するまで変化してもよい。ポリマー電解質ゲルは、液体溶媒中のリチウム塩の溶液少なくとも75質量とせいぜい25質量のポリマーとによって構成されるのが好ましく、液体溶媒中の塩溶液は、0.1M~2.5M/Lの塩含有量を有する。好ましい実施形態において、本発明によるバッテリの電解質は、溶媒和ポリマー中のリチウム塩の固溶体である。3つまたは4つの分岐を有するポリエーテルが特に好ましい溶媒和ポリマーである。ポリマーのモル質量は決定的ではない。好ましくは、1000~106、例えば約10000のモル質量を有するポリマーが選択される。その溶媒が溶媒和ポリマーである電解質中にイオン性液体が存在することによって、全インピーダンスを低減し、初期容量を増加させ、空気雰囲気中でのバッテリの作動中に容量を維持する。疎水性イオン性液体の添加によって初期容量を増加させ、湿り空気の存在下でも、作動中にそれを維持する。特に、酸化物含有量が10質量未満であるとき、無機酸化物をポリマー電解質に添加することによって電解質の機械的性質およびそのイオン導電率を改良する。酸化物の添加はインピーダンスまたは容量に好ましくない影響を与えない。本発明によるリチウム空気バッテリの電解質はさらに、セラミック、例えばNaSiCoN、LiSiCoN、Li2S-P2S5、Li2P3O12またはLi1.5Al0.5Ge1.5PO43-0.05Li2Oによって構成されてもよい。電解質がセラミックであるとき、または電解質の溶媒が乾燥ポリマーであるとき、不動態化薄膜が安定化する最初のサイクルにバッテリを供するのが好ましい。本発明は、以下の実施例を用いてより詳細に説明されるが、しかしながら、それらに限定されない。実施例1SO2によるリチウムの処理38μmの厚さを有するリチウム薄膜が、FMCCorporationUSAによって供給された250μmのリチウム薄膜を圧延することによって作製される。次に、圧延によって得られたリチウム薄膜から3cm2の試料を取り、それを金属-プラスチックパウチ内に置き、次いでそれを真空下で封止した。シリンジを用いて、10cm3のSO2を封止パウチ内に導入し、それを1時間接触させたままにした。次に、金属-プラスチックパウチをヘリウム雰囲気中のグローブボックス内に置き、リチウム薄膜をそこから取り出し、以下のように電解質と共に組み立てた。リチウム/電解質/リチウム使用された電解質は、エチルカーボネートECおよびジエチルカーボネートDECの体積比50/50の混合物中の1MのLiPF6溶液である。組立後256時間にわたってインピーダンスを断続的に測定した。全インピーダンスそれはオーム抵抗、界面抵抗および拡散抵抗から得られるは1000Ωである。圧延によって得られたリチウム薄膜の別の試料をSO2による同じ処理に供した。SO2によって処理された試料のXPS分析は、リチウム薄膜が、Li2OおよびLi2CO3を含む不動態化層を支持することを示す。不動態化層にLi2SおよびLi2S2O4が存在することはTEM分析によって示される。実施例2比較55の湿度レベルを有する空気によるリチウムの処理実施例1の手順を再現したが、10cm3のSO2の代わりに、55の湿度レベルを有する空気10cm3を金属-プラスチックパウチ内に注入した。実施例1の場合と同じ方法で測定された全インピーダンスは4000Ωであり、すなわちSO2によって処理された試料の全インピーダンスの4倍である。この高い値は、LiOHおよびLi2Oを形成する、Liと空気の湿気との間の反応による。実施例3~10リチウムバッテリのアノードとしてのリチウム薄膜の使用いくつかのボタン電池型バッテリを作製するために、穿孔を有し且つ陽極を形成する外面と結合されたベースと、陰極を形成するカバーとを含む金属カプセル内に以下の構成要素を組み立てた。異なったバッテリのための陰極は、陽極の場合と同様、同じである。陰極は、実施例1に従って処理されたリチウム薄膜からサンプルとして抜き取られた、3cm2の表面積を有するリチウム薄膜である。陽極は、集電装置として機能する20μmの厚さを有するアルミニウムグリッド上に堆積された50μmの厚さを有する複合材料の薄膜であり、前記複合材料は、10/70/20の重量比のMnO2、炭素およびバインダーとしてのPVDFの混合物によって構成される。各々のバッテリの電解質は、溶媒中のリチウム塩の溶液である。異なった電解質が使用された。電解質を調製するために、以下の化合物を使用した。-リチウム塩としてFSO22N-LiLiFSIまたはCF3SO22N-LiLiTFSI、-ポリプロピレンセパレーターに含浸させる、液体溶媒として50/50エチルカーボネートEC/ジエチルカーボネートDEC混合物、-10000のモル質量を有する4つの分岐を有するポリエーテルPE4、-イオン性液体としてN-プロピル-N-メチルピロリジニウムビスフルオロスルホニルイミドPYR13FSI。実施例3~4において、電解質は、PE4ポリマー10重量部と0.5M/LのLiFSIを含有するイオン性液体PYR13FSI90重量部とを含む混合物中の0.5MのLiFSI溶液である。実施例5において、電解質は、50/50EC/DEC中の1MのLiPF6溶液である。実施例6および7において、電解質は、20/1のO/Li比を有するPE4ポリマー中のLiTFSI固溶体であり、Liが、LiTFSIによって与えられたLi原子の数であり、Oが、ポリエーテル中の酸素原子の数である。実施例8において、電解質は、20/1のO/Li比を有するPE4ポリマー中のLiTFSI溶液であって、さらにTiO2、Al2O3およびSiO2を含有し、酸化物の各々が電解質の全重量に対して5重量に相当する。実施例9および10において、電解質は、PE4ポリマー10重量部と0.5M/LのLiFSIを含有するイオン性液体PYR13FSI90重量部とを含む混合物中の0.5MのLiFSI溶液であって、さらにTiO2、Al2O3およびSiO2を含有し、酸化物の各々が電解質の全重量に対して5重量に相当する。バッテリがそれにより作動する反応に関与する空気中の酸素がバッテリに入ることができるように、カプセルのベースが穿孔を含む。組み立てられたボタン電池を、カバーがガス入力および出力のためのデバイスを有すると共にボタン電池に接続された電線管の通路のためのデバイスを有する封止容器内に置く。バッテリの各々について、次にガスを容器内に注入し、インピーダンスを256時間にわたって断続的に測定した。安定化の後、バッテリの各々を0.1mA/cm2の電流で2V~4Vの間で充電および放電し、5サイクル後に可逆容量C0および残留可逆容量C5を定量し、両方ともmAh/g炭素の単位で表わす。ボタン電池内の異なった雰囲気中で測定を行なった。以下の表は、様々なボタン電池の特定の特性カプセル内の電解質および雰囲気の構成、および全インピーダンスITオーム単位、初期可逆容量C0、および5回目のサイクル後の可逆容量C5炭素1グラム当たりのmA.h単位を示す。実施例3~4の結果の比較は、電解質が疎水性イオン性液体を含有する本発明によるバッテリにおいて、初期可逆容量が高く、乾燥または湿り雰囲気中での連続した放電-充電サイクルサイクル経過を含む作動の間安定していることを示す。実施例5において電気化学的性能が低い理由は、ボタン電池がある雰囲気中に水が存在し、又、電解質が、リチウムと水とが反応してLiOH、Li2OまたはLi2CO3を形成するのを阻止するかまたは少なくとも制限するポリマーを含有しないことである。湿り空気中でのサイクル経過の結果実施例4、5、7および10の比較は、イオン性液体を含有しない液体電解質またはポリマー電解質が低めの初期容量を生じ、それがさらにサイクル経過の間に大幅に低減することを示す。乾燥空気中でのサイクル経過の結果実施例3、8および9の比較は、ポリマー電解質が本発明のボタン電池にサイクル経過の間の安定性を与え、ポリマー電解質がイオン性液体化合物を含有する時に初期容量が高めであることを示す。"